(57)【要約】【課題】製造工程が簡潔であり、使用者の肌に貼付しても目立ちにくい貼付材をもたらす。【解決手段】貼付材は、染料又は顔料を含む極細繊維不織布からなる基材層と、前記基材層の一面に積層され、粘着成分を含む粘着層とを備えた貼付材であって、肌の色がＬ＊ａ＊ｂ＊表色系でＬ＊４５以上６７以下、ａ＊４以上１１以下、及びｂ＊１３以上２３以下の被験者について、前記貼付材を前記被験者の肌に貼付したときに、前記被験者の肌の色と、前記被験者における前記貼付材を貼付した部分の色とのＬ＊ａ＊ｂ＊表色系における色差ΔＥ及び／又はΔＥ00が１０以下であることを特徴とする。【選択図】図１
2020111536.tif 000002
【特許請求の範囲】
【請求項１】
染料又は顔料を含む極細繊維不織布からなる基材層と、
前記基材層の一面に積層され、粘着成分を含む粘着層とを備えた貼付材であって、
肌の色がＬ＊ａ＊ｂ＊表色系でＬ＊４５以上６７以下、ａ＊４以上１１以下、及びｂ＊１３以上２３以下の被験者について、前記貼付材を前記被験者の肌に貼付したときに、前記被験者の肌の色と、前記被験者における前記貼付材を貼付した部分の色とのＬ＊ａ＊ｂ＊表色系における色差ΔＥ及び／又はΔＥ00が１０以下である
ことを特徴とする貼付材。
【請求項２】
前記貼付材を、肌色カラースケール  Ｓｋｉｎ  Ｃｏｌｏｒ  ７５（日本色研事業株式会社発行）に記載の７５色の色パターン上に貼付したときに、２７色以上の色パターンにおいて、前記色パターンの色と、前記色パターンにおける前記貼付材を貼付した部分の色とのＬ＊ａ＊ｂ＊表色系における色差ΔＥ及び／又はΔＥ００が１０以下となる
ことを特徴とする請求項１に記載の貼付材。
【請求項３】
前記基材層の積層方向の厚さは５μｍ以上２００μｍ以下であり、
前記粘着層の塗膏量は５μｍ以上４００μｍ未満である
ことを特徴とする請求項１又は請求項２に記載の貼付材。
【請求項４】
前記基材層を形成する極細繊維不織布の繊維径は５０ｎｍ以上２０００ｎｍ以下であり、繊維間に０．１μｍ以上１０μｍ以下の細かな空隙を多数有する
ことを特徴とする請求項１〜３のいずれか１項に記載の貼付材。
【請求項５】
前記粘着層は、薬効成分又は化粧料成分を含む
ことを特徴とする請求項１〜４のいずれか１項に記載の貼付材。
【請求項６】
前記極細繊維不織布の原料樹脂は、ポリフッ化ビニリデン、ポリウレタン、ナイロン、ポリ乳酸、ポリアクリロニトリル、ポリカプロラクタン、シルク及びポリビニルアルコールの群から選ばれる少なくとも１種である
ことを特徴とする請求項１〜５のいずれか１項に記載の貼付材。
【請求項７】
前記粘着成分は、前記基材層にも浸透しており、
前記貼付材を人の肌に貼付して所定時間経過後に、前記基材層中で前記粘着成分が固化して膜を形成することにより、前記貼付材は半透明状態を維持する
ことを特徴とする請求項１〜６のいずれか１項に記載の貼付材。
【請求項８】
染料又は顔料を含む極細繊維不織布からなる基材層と、
前記基材層の一面に積層され、粘着成分を含む粘着層とを備えた貼付材の製造方法であって、
前記基材層の前記一面に前記粘着層を形成したときに、前記粘着層の粘着成分が前記基材層の一面側から他面側に向かって前記基材層の内部に浸透することにより、全体として半透明の不織布膜を形成することを特徴とする貼付材の製造方法。
【請求項９】
原料樹脂を含む樹脂溶液を紡糸して前記基材層を得る基材層形成工程と、
前記基材層の一面に、前記粘着成分を含む組成物を配置して前記粘着層が積層された貼付材本体を得る粘着層形成工程と、
前記貼付材本体を大気中に保持し、熟成させて前記貼付材を得る熟成工程とを備え、
前記熟成工程で、前記粘着成分は前記基材層の内部に浸透する
ことを特徴とする請求項８に記載の貼付材の製造方法。
【請求項１０】
前記樹脂溶液は、前記染料を含有し、
前記染料は、分散染料及び酸性染料の少なくとも一方である
ことを特徴とする請求項９に記載の貼付材の製造方法。
【請求項１１】
前記組成物は、薬効成分又は化粧料成分を含む
ことを特徴とする請求項９又は請求項１０に記載の貼付材の製造方法。
【発明の詳細な説明】
【技術分野】
【０００１】
本発明は、貼付材及びその製造方法に関する。
【背景技術】
【０００２】
従来、薬用湿布材等の貼付材は、粘着層を塗膏する基布の繊維径が太く且つ基布の厚さが厚いため、使用者の肌に貼付したときに、貼付材を貼付していることが明瞭に視認でき、外観性やファッション性の面で改善の余地があった。
【０００３】
そこで、貼付材用の基布の繊維中に顔料を練り込むことにより基布の色を肌色等に着色する技術が知られている（特許文献１参照）。
【先行技術文献】
【特許文献】
【０００４】
【特許文献１】特開２００９−２８０９３７号公報
【発明の概要】
【発明が解決しようとする課題】
【０００５】
しかしながら、特許文献１のものでは、基布はポリエステル繊維からなり、例えば実施例１に記載のように５６ｄｔｅｘ／３６ｆ程度の繊度を備えた織編物により構成されている。その結果、基布の繊維径が太く且つ基布の厚さが厚いため、基布の色が肌色に着色されていたとしても、使用者の肌に貼付したときに依然として目に付きやすい虞があるという問題があった。また、基布は織編物であるから、基布の製造に多くの工程が必要になるという点で問題があった。
【０００６】
そこで本発明では、製造工程が簡潔であり、使用者の肌に貼付しても目立ちにくい貼付材をもたらすことを課題とする。
【課題を解決するための手段】
【０００７】
ここに開示する貼付材は、染料又は顔料を含む極細繊維不織布からなる基材層と、前記基材層の一面に積層され、粘着成分を含む粘着層とを備えた貼付材であって、肌の色がＬ＊ａ＊ｂ＊表色系でＬ＊４５以上６７以下、ａ＊４以上１１以下、及びｂ＊１３以上２３以下の被験者について、前記貼付材を前記被験者の肌に貼付したときに、前記被験者の肌の色と、前記被験者における前記貼付材を貼付した部分の色とのＬ＊ａ＊ｂ＊表色系における色差ΔＥ及び／又はΔＥ00が１０以下であることを特徴とする。
【発明の効果】
【０００８】
本発明によれば、製造工程が簡潔であり、染料又は顔料を含むことにより着色されるとともに繊維径が細く均一且つ多数の空隙を備えた極細繊維不織布を基材層とするとともに、基材層の一面に粘着成分を含む粘着層を備えることで、粘着成分の一部が基材層に浸み込み、全体として半透明の貼付材をもたらすことができる。そうして、使用者の肌に貼付したときに、肌の色と同化して目立たない貼付材をもたらすことができる。
【図面の簡単な説明】
【０００９】
【図１】一実施形態に係る貼付材の構成を示す断面図である。
【図２】一実施形態に係る貼付材を含む貼付材製品の構成を示す断面図である。
【図３】極細繊維不織布のみを人の肌に貼付したときの入射光の進行の様子を説明するための模式図である。
【図４】極細繊維不織布に液状体が浸透したものを人の肌に貼付したときの入射光の進行の様子を説明するための模式図である。
【図５】一実施形態に係る貼付材の製造方法を説明するためのフローチャートである。
【図６】図５における紡糸工程の方法の一例を示す図である。
【図７Ａ】製造例２の極細繊維不織布の電子顕微鏡像である。
【図７Ｂ】製造例２の極細繊維不織布の電子顕微鏡像である。
【図８Ａ】実施例１の貼付材の高真空撮影により得られた２０００倍の電子顕微鏡像である。
【図８Ｂ】実施例１の貼付材の高真空撮影により得られた５０００倍の電子顕微鏡像である。
【図９Ａ】実施例１の貼付材の低真空撮影により得られた撮影開始直後の２０００倍の電子顕微鏡像である。
【図９Ｂ】実施例１の貼付材の低真空撮影により得られた撮影開始直後から３分経過後の２０００倍の電子顕微鏡像である。
【発明を実施するための形態】
【００１０】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００１１】
≪貼付材≫
本実施形態に係る貼付材１０は、図１に示すように、基材層１２と、基材層１２の下面（一面）に積層された粘着層１４とを備えている。
【００１２】
＜基材層＞
基材層１２は、極細繊維不織布からなる。
【００１３】
極細繊維不織布は、極細の繊維径を有するナノファイバー及び／又はマイクロファイバーからなる不織布であり、広い比表面積を有することから、軽い、薄い、柔らかい、伸びる、透湿防水性等の特徴を備える。なお、本明細書において、１０００ｎｍ未満の繊維径を有する極細繊維をナノファイバー、１０００ｎｍ以上の繊維径を有する極細繊維をマイクロファイバーという。極細繊維の平均繊維径は、貼付材１０の強度を保持しつつ、貼付材１０を人の肌に貼付したときに色の違いや違和感を低減し、目立ちにくくする観点から、好ましくは５０ｎｍ以上２０００ｎｍ以下、より好ましくは１００ｎｍ以上１０００ｎｍ以下、特に好ましくは２００ｎｍ以上８００ｎｍ以下とすることができる。平均繊維径が５０ｎｍ未満であると、貼付材１０の強度が劣る虞がある。また、平均繊維径が２０００ｎｍ超であると、貼付材１０を人の肌に貼付したときに色の違いや違和感が増大し、目立ちやすくなる虞がある。極細繊維の平均繊維径は、例えば、走査型電子顕微鏡（ＳＥＭ）観察により得られた任意の極細繊維５本〜１００本の繊維形状部分の繊維径の平均値から求めることができる。また、極細繊維不織布は、複数の繊維間に、空隙最大径が好ましくは０．１μｍ以上１０μｍ以下、より好ましくは０．５μｍ以上８μｍ以下、特に好ましくは１μｍ以上５μｍ以下の細かな空隙を多数有する。これにより、比表面積が広くなり、粘着層の粘着成分等の基材層への浸透及び粘着成分等の保持が促進される。なお、空隙最大径が０．１μｍ未満であると、粘着成分等の速やかな浸透が難しくなる虞がある。また、空隙最大径が１０μｍ超であると、粘着成分等の保持が難しくなる虞がある。なお、空隙最大径は、ＳＥＭ像において、繊維間の空隙の開口径を測定して得られた最も大きい開口径の値である。
【００１４】
極細繊維不織布の製造方法は、特に限定されるものではないが、具体的には例えば、極細繊維不織布の繊維径の均一性を向上させる観点から、電界紡糸法を用いて作製することができる。なお、溶融紡糸法を用いて作製してもよい。
【００１５】
極細繊維不織布の原料樹脂は、極細繊維不織布の極細繊維の繊維形状を形成する母材としての役割を有する。原料樹脂としては、例えば、ポリフッ化ビニリデン、ポリウレタン、ナイロン、ポリ乳酸、ポリ乳酸−グリコール酸コポリマー、ポリアクリロニトリル、ポリカプロラクトン、シルク、ポリビニルアルコール、ポリ（エチレンビニルアルコール）コポリマー、ポリスチレン、ポリビニルカーボネート、ポリアミド、ポリアニリン、ポリエチレンオキサイド、ポリ塩化ビニリデン、ポリエーテルスルホン、ポリエチレン、ポリエチレンテレフタラート、ポリプロピレン及びこれらのコポリマー等が挙げられる。なお、貼付材の優れた肌触りや追従性を得る観点から、ポリフッ化ビニリデン、ポリウレタン、ナイロン、ポリ乳酸、ポリアクリロニトリル、ポリカプロラクタン、シルク及びポリビニルアルコールの群から選ばれる少なくとも１種、特にポリフッ化ビニリデンを採用することが好ましい。
【００１６】
また、基材層１２の積層方向の厚さは、貼付材１０の強度を確保しつつ人の肌に貼付したときの目立ちにくさを確保する観点から、好ましくは５μｍ以上２００μｍ以下、より好ましくは１０μｍ以上１００μｍ以下、特に好ましくは２０μｍ以上５０μｍ以下である。基材層１２の積層方向の厚さが５μｍ未満では、貼付材１０の強度が不足する虞がある。また、基材層１２の積層方向の厚さが２００μｍ超では、基材層１２が厚すぎて極細繊維による入射光の乱反射が増加し、人の肌に貼付したときに目立ちやすくなる虞がある。
【００１７】
基材層１２の極細繊維不織布は、染料又は顔料を含む。染料又は顔料は、基材層を着色することにより、使用者の肌に貼付材１０を貼付したときに、肌の色と同化させるためのものである。染料又は顔料は、極細繊維不織布の極細繊維に含有されていてもよいし、極細繊維不織布を染料又は顔料を用いて染色されることにより含有されていてもよいが、染料又は顔料の使用量を抑え且つ貼付材１０の使用時の色移り等を抑える観点から、染料又は顔料は極細繊維不織布の繊維に含有されていることが望ましい。極細繊維に染料又は顔料を含有させる方法としては、例えば極細繊維不織布の原料樹脂を含む樹脂溶液に染料又は顔料を添加し、その樹脂溶液を紡糸する方法が挙げられる。染料又は顔料は、具体的には例えば、日本化薬株式会社製  Ｋａｙａｌｏｎ  Ｐｏｌｙｅｓｔｅｒシリーズ等の分散染料、ＨＵＮＴＳＭＡＮ社製  ＴＥＣＴＩＬＯＮシリーズ等Ａｃｉｄ  Ｒｅｄ  １４等の酸性染料；Ａｒｉａｎｏｒ  Ｓｉｅｎｎａ  Ｂｒｏｗｎ、Ａｒｉａｎｏｒ  Ｍａｄｄｅｒ  Ｒｅｄ、Ａｒｉａｎｏｒ  Ｓｔｅｅｌ  Ｂｌｕｅ、Ａｒｉａｎｏｒ  Ｓｔｒａｗ  Ｙｅｌｌｏｗ等の塩基性染料；ＨＣ  Ｙｅｌｌｏｗ  ２、ＨＣ  Ｙｅｌｌｏｗ  ５、ＨＣ  Ｒｅｄ  ３、４−ｈｙｄｏｘｙｐｒｏｐｙｌａｍｉｎｏ−３−ｎｉｔｒｏｐｈｅｎｏｌ、Ｎ，Ｎ'−ｂｉｓ（２−ｈｙｄｒｏｘｙｅｔｈｙｌ）−２−ｎｉｔｒｏ−ｐ−  ｐｈｅｎｙｌｅｎｅｄｉａｍｉｎｅ、ＨＣ  Ｂｌｕｅ  ２、Ｂａｓｉｃ  Ｂｌｕｅ  ２６等のニトロ染料；二酸化チタン、酸化亜鉛等の無機白色顔料；酸化鉄（ベンガラ）、チタン酸鉄等の無機赤色系顔料；γ−酸化鉄等の無機褐色系顔料；黄酸化鉄、黄土等の無機黄色系顔料；黒酸化鉄、低次酸化チタン等の無機黒色系顔料；マンゴバイオレット、コバルトバイオレット等の無機紫色系顔料；酸化クロム、水酸化クロム、チタン酸コバルト等の無機緑色系顔料；群青、紺青等の無機青色系顔料；酸化チタンコーテッドマイカ、酸化チタンコーテッドオキシ塩化ビスマス、酸化チタンコーテッドタルク、着色酸化チタンコーテッドマイカ、オキシ塩化ビスマス、魚鱗箔等のパール顔料；アルミニウムパウダー、カッパーパウダー、金等の金属粉末顔料；表面処理無機及び金属粉末顔料；赤色２０１号、赤色２０２号、赤色２０４号、赤色２０５号、赤色２２０号、赤色２２６号、赤色２２８号、赤色４０５号、橙色２０３号、橙色２０４号、黄色２０５号、黄色４０１号、青色４０４号、赤色３号、赤色１０４号、赤色１０６号、赤色２２７号、赤色２３０号、赤色４０１号、赤色５０５号、橙色２０５号、黄色４号、黄色５号、黄色２０２号、黄色２０３号、緑色３号、青色１号等のジルコニウム、バリウム又はアルミニウムレーキ等の有機顔料；表面処理有機顔料；アスタキサンチン、アリザリン等のアントラキノン類、アントシアニジン、β−カロチン、カテナール、カプサンチン、カルコン、カルサミン、クエルセチン、クロシン、クロロフィル、クルクミン、コチニール、シコニン等のナフトキノン類、ビキシン、フラボン類、ベタシアニジン、ヘナ、ヘモグロビン、リコピン、リボフラビン、ルチン等の天然色素・染料；ｐ−フェニレンジアミン、トルエン−２，５−ジアミン、ｏ−，ｍ−，若しくはｐ−アミノフェノー���、ｍ−フェニレンジアミン、５−アミノ−２−メチルフェノール、レゾルシン、１−ナフトール、２，６−ジアミノピリジン等及びその塩等の酸化染料中間体及びカップラー；インドリン等の自動酸化型染料；ジヒドロキシアセトンから選ばれる１種又は２種以上が挙げられ、特に、分散染料及び酸性染料の少なくとも一方であることが望ましい。
【００１８】
基材層１２は、必要に応じて原料樹脂、及び、染料又は顔料以外の添加物を含有してもよい。添加物としては、例えば香料、冷温感材等が挙げられる。また、後述する基材層１２の製造工程において極細繊維不織布の製造を促進させる観点から、後述するように塩が添加され得る。これらの添加物は、単独又は２種以上の組み合わせで使用することが可能である。
【００１９】
＜粘着層＞
粘着層１４は、粘着成分を含む。また、粘着層１４は、薬効成分及び／又は化粧料成分を含んでもよい。さらに、粘着層１４は、その他の添加剤を含有してもよい。
【００２０】
−粘着成分−
粘着成分としては、特に限定されるものではなく、公知の非水溶性粘着成分及び水溶性粘着成分（水溶性成分）のいずれも用いることができる。
【００２１】
非水溶性粘着成分は、例えば、アクリル（エマルジョン）系粘着剤、ゴム系粘着剤、シリコーン系粘着剤等が挙げられる。
【００２２】
アクリル系粘着剤としては、好ましくは炭素数が１〜１８、さらに好ましくは炭素数４〜１２のアルキル基を有する（メタ）アクリル酸アルキルエステルの単独重合体や当該（メタ）アクリル酸アルキルエステルを主成分単量体として、当該単量体と共重合可能な他の単量体を１〜５０質量％、好ましくは３〜４０質量％の範囲で共重合してなる各種コポリマー等が用いられる。
【００２３】
上記（メタ）アクリル酸アルキルエステルとしては、ブチルエステル、ヘキシルエステル、オクチルエステル、２−エチルヘキシルエステル、ノニルエステル、デシルエステル、ラウリルエステル、ステアリルエステル等が挙げられ、これらのエステル鎖は直鎖状若しくは分岐状のいずれでもよい。
【００２４】
また上記エステルと共重合可能な単量体としては、（メタ）アクリル酸やマレイン酸、フマル酸、クロトン酸等のカルボキシル基含有不飽和単量体、（メタ）アクリル酸２−ヒドロキシエチルエステル、（メタ）アクリル酸３−ヒドロキシプロピルエステル等の（メタ）アクリル酸ヒドロキシアルキルエステル、（メタ）アクリルアミドやジメチル（メタ）アクリルアミド、ジエチル（メタ）アクリルアミド等の（メタ）アクリルアミド及びその誘導体、Ｎ−ブトキシメチル（メタ）アクリルアミド、Ｎ−エトキシメチル（メタ）アクリルアミド等のＮ−アルコキシアルキル（メタ）アクリルアミド、（メタ）アクリル酸Ｎ，Ｎ−ジメチルアミノエチルエステル等の（メタ）アクリル酸Ｎ，Ｎ−アルキルアミノアルキルエステル、Ｎ−ビニルピロリドン等の酸アミド基含有不飽和単量体等の官能性単量体が挙げられる。なお、これらの官能性単量体以外に、酢酸ビニルやスチレン、アクリロニトリル等の無官能性の単量体も共重合させることができる。
【００２５】
ゴム系粘着剤としては、天然ゴム、ポリイソブチレン、ポリイソプレン、ポリブテン、スチレン−イソプレン系ブロックコポリマー、スチレン−ブタジエン系ブロックコポリマー等の主ポリマーに粘着付与樹脂としてロジン系樹脂やテルペン系樹脂、クマロン−インデン系樹脂、テルペン−フェノール系樹脂、石油系樹脂等を配合したものを用いることができる。さらに必要に応じて、液状ポリブテンや鉱油、ラノリン、液状イソプレン、脂肪酸エステル等の軟化剤や、酸化チタン、酸化亜鉛等の充填剤、ブチルヒドロキシトルエン等の酸化防止剤等を適宜配合したものを用いることができる。なお、このような添加剤は、前記アクリル系粘着剤に配合しても差し支えないものである。また、アクリル系粘着剤に軟化剤を配合する場合には、必要に応じて多官能性ポリイソシアネートや、多官能性エポキシ化合物、アルミニウムキレート化合物により架橋処理するのが好ましい。
【００２６】
シリコーン系粘着剤としては、ジメチルポリシロキサンを主成分とする粘着剤が例示される。
【００２７】
また、水溶性粘着成分は、例えば、（メタ）アクリル酸を重合したもの（ポリ（メタ）アクリル酸）、（メタ）アクリル酸を部分的に中和し重合したもの（ポリ（メタ）アクリル酸部分中和物）及び（メタ）アクリル酸を完全に中和し重合したもの（ポリ（メタ）アクリル酸完全中和物）が挙げられ、これらの成分は含水状態で粘着性を示す。なお、特に（メタ）アクリル酸を部分的に中和し重合したものについては、中和度としては７０モル％以下が好ましく、更に６０モル％以下、特に５０モル％以下が好ましい。また、中和度が１０モル％以上であるのが生産性の点で好ましい。ポリ（メタ）アクリル酸の市販品としては、例えば、ジュリマーＡＣ−１０Ｌ（日本純薬製）、アクアリックＨＬ（日本触媒製）等が挙げられる。ポリ（メタ）アクリル酸部分中和物の市販品としては、例えば、ビスコメートＮＰ−６００、ビスコメートＮＰ−７００、ビスコメートＮＰ−８００（昭和電工製）、アロンビス１０５Ｘ、アロンビス１０６Ｘ（日本純薬製）等が挙げられる。ポリ（メタ）アクリル酸完全中和物（ポリ（メタ）アクリル酸ナトリウム）の市販品としては、例えば、アロンビスＳ（日本純薬製）、ポリスターＡ−１０６０（日本油脂製）、ビスコメートＦ−４８０ＳＳ（昭和電工製）、アクアリックＦＨ（日本触媒製）等が挙げられる。これらポリ（メタ）アクリル酸、ポリ（メタ）アクリル酸部分中和物及びポリ（メタ）アクリル酸完全中和物は、一種又は二種以上を組み合わせて使用することができる。
【００２８】
粘着層中における粘着成分の含有量は、１質量％以上１０質量％以下であることが好ましく、特に１．５質量％以上８質量％が好ましい。粘着成分の含有量が１０質量％を超えると粘着層１４の粘着力が高くなりすぎ、貼付材１０の剥離時に皮膚を傷つける可能性が高まる。また、含有量が１質量％未満の場合には、粘着力が低下しすぎ、関節等の屈曲部位への連続貼付が困難となる虞がある。
【００２９】
−化粧料成分及び薬効成分−
化粧料成分としては、例えば、ヒアルロン酸Ｎａ、セラミド、米糠エキス等が上げられる。
【００３０】
薬効成分としては、例えば、サリチル酸メチル、サリチル酸グリコール、カンフル、メントール、トウガラシエキス、ノニル酸ワニリルアミド等の局所刺激剤、酢酸トコフェロール、ニコチン酸トコフェロール等の末梢血流改善剤、ジフェンヒドラミン、マレイン酸クロルフェニラミン、塩酸イソチペンジル等の抗ヒスタミン剤、トウキ、オウバク、サンシシ、アルニカ、西洋トチノミ等の消炎性生薬のエキスや粉末、グリチルレチン酸、インドメタシン、ピロキシカム、ケトプロフェン、フルルビプロフェン、フェルビナク、ロキソプロフェン、ジクロフェナック等の非ステロイド性消炎鎮痛剤、プレドニゾロン、ハイドロコルチゾン、デキサメタゾン、フルオシノロンアセトニド等の外用ステロイド剤、クロタミトン等の鎮痒剤、リドカイン、ジブカイン等の局所麻酔剤、グルコン酸クロルヘキシジン、塩化セチルピリジニウム、塩化ベンザルコニウム等の殺菌消毒剤等が挙げられる。これらのうち非ステロイド性消炎鎮痛剤が好ましく、インドメタシンが特に好ましい。これらの化粧料成分及び薬効成分は、単独又は２種以上の組み合わせで使用することが可能である。
【００３１】
なお、本明細書において、本実施形態に係る貼付材１０のうち、粘着層１４中に医薬品として該当する薬効成分が含まれているものを貼付剤と称することがある。
【００３２】
粘着層１４に薬効成分又は化粧料成分が含まれる場合は、粘着層１４中の薬効成分又は化粧料成分の含有量は、好ましくは０．５質量％以上３質量％以下である。薬効成分又は化粧料成分の含有量が０．５質量％未満では、薬効成分又は化粧料成分の十分な効能が得られない虞がある。また、薬効成分又は化粧料成分の含有量が３質量％以上では、粘着層１４自体の色が濃くなりすぎ、人の肌に貼付したときに目立ちやすくなる虞がある。
【００３３】
−その他の成分−
粘着層１４中には、上記の成分に加えて、その他の添加剤成分を、目的に応じて適宜配合することができる。添加剤成分としては、架橋剤、硬化調整剤、溶媒、吸収促進剤、安定化剤、界面活性剤等が挙げられる。これらの添加剤成分は、単独又は２種以上の組み合わせで使用することが可能である。
【００３４】
架橋剤は例えば、合成ヒドロタルサイト、ジヒドロキシアルミニウムアミノアセテート、乾燥水酸化アルミニウムゲル、ケイ酸アルミン酸マグネシウム、メタケイ酸アルミン酸マグネシウム、水酸化アルミナマグネシウム及び合成ケイ酸アルミニウム等が挙げられ、これらのうち、ジヒドロキシアルミニウムアミノアセテート及び／又は乾燥水酸化アルミニウムゲルが好ましい。架橋剤の市販品には、合成ヒドロタルサイトとしては、例えばアルカマック（協和化学工業製）が、ジヒドロキシアルミニウムアミノアセテートとしては、例えばグリシナールＳＧ、グリシナールＰＧ（協和化学工業製）が、乾燥水酸化アルミニウムゲルとしては、例えば乾燥水酸化アルミニウムゲルＳ−１００（協和化学工業製）が、ケイ酸アルミン酸マグネシウムとしては、例えばノイシリンＵＦＬ２（富士化学工業製）が、メタケイ酸アルミン酸マグネシウムとしては、例えばノイシリンＡ、ノイシリン（富士化学工業製）、ネオアルミンＳ（富田製薬製）が、水酸化アルミナマグネシウムとしては、例えばサナルミン（協和化学工業製）が、合成ケイ酸アルミニウムとしては、例えば合成ケイ酸アルミニウム（協和化学工業製、富田製薬製）等が挙げられる。これらの架橋剤は、一種又は二種以上を組み合わせて使用することができる。架橋剤の含有量は、一般的に貼付材において粘着層を形成できる範囲の含有量であればよく、粘着層の質量に対して例えば０．００１〜３．０質量％とすることができる。
【００３５】
硬化調整剤は例えば、クエン酸、リンゴ酸、酒石酸、エデト酸二ナトリウム、メタリン酸ナトリウム、グルコン酸、乳酸等が挙げられる。硬化調整剤の含有量は、粘着層の質量に対して例えば０．００１〜３質量％とすることができる。
【００３６】
溶媒は例えば、水、（濃）グリセリン、Ｄ−ソルビトール液、プロピレングリコール、ジプロピレングリコール、エチレングリコール、マクロゴール、ジエチレングリコール、１、３−ブチレングリコール、２−エチル−１、３−ヘキサンジオール、ポリプロピレングリコール２０００等の多価アルコール；エタノール、イソプロパノール、ベンジルアルコール、ステアリルアルコール、オレイルアルコール等の一価のアルコール；トリアセチン、セバシン酸ジイソプロピル、セバシン酸ジエチル、トリイソオクタン酸等の炭素数が６〜１２の中鎖脂肪酸トリグリセリド等のエステル類；クロタミトン等のケトン類等が挙げられる。これら溶媒は、単独又は２種以上の組み合わせで使用することが可能である。特に粘着層１４に水溶性粘着成分が含有される場合には、水を含む含水性の粘着層１４とすることが好ましい。粘着層１４における水の含有量は、一般的に含水性の粘着層を有する貼付材において必要とされる範囲の含有量であればよく、粘着層の質量に対して例えば１５〜６０質量％とすることができる。また、その他の溶媒の含有量としては、粘着層の質量に対して例えば１〜６０質量％とすることができる。
【００３７】
吸収促進剤は例えば、Ｌ−メントール、オレイン酸、アジピン酸ジイソプロピル、ミリスチン酸イソプロピル等が挙げられる。吸収促進剤としてＬ−メントールを使用する場合、Ｌ−メントールの含有量は、粘着層の質量に対して０．０１〜１０質量％であることが好ましく、特に０．１〜５．０質量％が好ましい。
【００３８】
安定化剤は例えば、パラオキシ安息香酸メチル、パラオキシ安息香酸プロピル等のフェノール性物質；クロロブタノール、フェニルエチルアルコール等の中性物質；塩化ベンザルコニウム、塩化ベンゼトニウム等の逆性石鹸；ビタミンＥ、ブチルヒドロキシアニソール、酢酸トコフェロール、没食子酸プロピル、２−メルカプトベンズイミダゾール等の抗酸化剤；アスコルビン酸、亜硫酸水素ナトリウム、チオ硫酸ナトリウム等の還元剤、エデト酸ナトリウム等のキレート剤が挙げられる。安定化剤の含有量は、粘着層の質量に対して例えば０．００１〜１．０質量％とすることができる。
【００３９】
界面活性剤は例えば、ラウリル硫酸ナトリウム等の陰イオン性界面活性剤、塩化セチルピリジニウム等の陽イオン性界面活性剤；モノステアリン酸グリセリル、ショ糖脂肪酸エステル、ポリオキシエチレン硬化ヒマシ油、ポリオキシエチレンソルビタン脂肪酸エステル、ポリオキシエチレン脂肪酸エステル、ポリオキシエチレンアルキルエーテル等の非イオン性界面活性剤等が挙げられる。界面活性剤の含有量は、粘着層の質量に対して例えば０．０１〜３質量％とすることができる。
【００４０】
その他の添加剤成分としては、粘着層同士が接着した際の剥離性を向上させる観点から、例えば、パルミチン酸デキストリン、ステアリン酸デキストリン、ベヘン酸デキストリン、ミリスチン酸デキストリン、ヤシ油脂肪酸デキストリン、及びラウリン酸デキストリン等のデキストリン脂肪酸エステルを含有してもよい。これらのデキストリン脂肪酸エステルは、１種単独で、又は２種以上を適宜組み合わせて使用することができる。デキストリン脂肪酸エステルの含有量は、粘着層の質量に対して例えば０．１〜２０質量％とすることができる。
【００４１】
−粘着層の塗膏量−
本明細書において、粘着層１４の「塗膏量」とは、粘着層１４の積層方向の厚さ（μｍ）又は単位面積当たりの質量（ｇ／ｍ２）をいうものとする。
【００４２】
粘着層１４の塗膏量は、人の肌に貼付したときの貼付材１０の目立ちにくさを確保しつつ、屈曲部位への長時間の連続貼付に耐え得る粘着力を確保する観点から、好ましくは５μｍ以上４００μｍ未満、より好ましくは５０μｍ以上３００μｍ以下、特に好ましくは８０μｍ以上２５０μｍ以下である。また、粘着層１４の塗膏量を単位面積当たりの質量で表す場合は、塗膏量は、好ましくは１０ｇ／ｍ２以上２４０ｇ／ｍ２未満、より好ましくは２０ｇ／ｍ２以上２００ｇ／ｍ２以下、特に好ましくは３０ｇ／ｍ２以上１２０ｇ／ｍ２以下である。粘着層１４の塗膏量が５μｍ未満（１０ｇ／ｍ２未満）では、粘着成分の量が不足し基材層への粘着成分の浸透が不十分となって貼付材１０の不透明感が増し、人の肌に貼付したときに目立ちやすくなる虞があるとともに、貼付材１０の十分な粘着力を確保することが困難となる虞がある。粘着層１４の塗膏量が４００μｍ以上（２４０ｇ／ｍ２以上）では、粘着層１４自体の色が濃くなりすぎ、人の肌に貼付したときに目立ちやすくなる虞がある。
【００４３】
≪貼付材の色≫
−原理−
図３に示すように、極細繊維不織布１０１のみをそのまま人の肌３０１に貼付したとすると、入射光４０１は、極細繊維不織布１０１の極細繊維１０２に当たって屈折及び／又は反射される。極細繊維１０２は種々の配向で互いに絡み合って延びているから、極細繊維１０２自体が僅かに着色しているか又は透明であったとしても、屈折率及び乱反射の影響により極細繊維１０２に当たった入射光４０１は散乱する。そうして、極細繊維不織布１０１を貼付した箇所の外観は白く目立ちやすくなり得る。
【００４４】
これに対し、図４に示すように、極細繊維不織布１０１に粘着成分等の液状体２０１が浸透すると、極細繊維不織布１０１の空隙が液状体２０１で埋められたような状態となる。その結果、極細繊維不織布１０１に入射した入射光４０１の乱反射が抑制されるとともに、液状体２０１が浸透した極細繊維不織布１０１は屈折率が低下するから、全体として半透明となり、液状体２０１が浸透した極細繊維不織布１０１を貼付した箇所の外観は目立ちにくくなる。
【００４５】
本実施形態に係る貼付材１０では、後述する熟成工程Ｓ４において、粘着層１４の粘着成分等が基材層１２に浸透する。その結果、粘着成分等が基材層１２の極細繊維不織布にの空隙が粘着層の成分で埋められた状態となる。従って、本実施形態における貼付材１０を人の肌に貼付したときに、極細繊維不織布が着色されていることに加え、極細繊維不織布には粘着成分等が浸透し、空隙部分を粘着層の成分で満たしてしているから、全体として半透明となることにより、肌に貼付していることが判りにくく目立ちにくくなる。
【００４６】
−表色系−
貼付材１０の色は、例えば測色計によりＬ＊ａ＊ｂ＊表色系の数値を計測することにより評価することができる。Ｌ＊ａ＊ｂ＊表色系は、ＪＩＳ  Ｚ８７８１−４：２０１３に基づく一般的な色の表現方法である。
【００４７】
Ｌ＊値は色の明度を表しており、０は黒色、１００は白色を示す。
【００４８】
また、ａ＊値及びｂ＊値は色の色相及び彩度を示す色度を表しており、通常−１００から＋１００程度までの値で表される。なお、ａ＊値の＋方向は赤方向、−方向は緑方向、ｂ＊値の＋方向は黄方向、−方向は青方向を表している。
【００４９】
貼付材１０を人の肌に貼付したときの目立ちにくさを評価するための指標としては、例えば下記の色差式（１）で表される色差ΔＥを用いることができる。
【００５０】
ΔＥ＝［（Ｌ＊１−Ｌ＊２）2＋（ａ＊１−ａ＊２）2＋（ｂ＊１−ｂ＊２）2］1/2  …（１）
但し、Ｌ＊１、ａ＊１及びｂ＊１は、人の肌のＬ＊値、ａ＊値及びｂ＊値であり、Ｌ＊２、ａ＊２及びｂ＊２は、貼付材を貼付した部分のＬ＊値、ａ＊値及びｂ＊値である。
【００５１】
なお、算出する色差ΔＥは、上記色差式（１）の代わりにＣＩＥＤＥ２０００色差式で表される色差ΔＥ00でもよい。
【００５２】
肌の色がＬ＊ａ＊ｂ＊表色系でＬ＊４５以上６７以下、ａ＊４以上１１以下、及びｂ＊１３以上２３以下の被験者について、貼付材１０を被験者の肌に貼付したときに、被験者の肌の色と、被験者における貼付材を貼付した部分の色とのＬ＊ａ＊ｂ＊表色系における色差ΔＥ及び／又はΔＥ00、より好ましくは色差ΔＥ及びΔＥ00が１０以下であることが好ましく、８以下であることがより好ましく、５以下であることが特に好ましい。色差ΔＥ及び／又はΔＥ00が１０を超えると、貼付材１０を人の肌に貼付したときに、貼付した箇所が目立ちやすくなる虞がある。
【００５３】
また、貼付材１０を、肌色カラースケール  Ｓｋｉｎ  Ｃｏｌｏｒ  ７５（日本色研事業株式会社発行）に記載の７５色の色パターン上に貼付したときに、好ましくは２７色以上、より好ましくは２９色以上、特に好ましくは３５色以上の色パターンにおいて、色パターンの色と、色パターンにおける貼付材１０を貼付した部分の色とのＬ＊ａ＊ｂ＊表色系における色差ΔＥ及び／又はΔＥ００、より好ましくは色差ΔＥ及びΔＥ00が１０以下となることが好ましく、８以下となることがより好ましく、５以下となることが特に好ましい。色差ΔＥ及び／又はΔＥ00が１０を超えると、貼付材１０を人の肌に貼付したときに、貼付した箇所が目立ちやすくなる虞がある。
【００５４】
このように、本実施形態に係る貼付材１０は、染料又は顔料を含むことにより着色されるとともに繊維径が細く均一且つ多数の空隙を備えた極細繊維不織布を基材層１２とするとともに、基材層１２の一面に粘着成分を含む粘着層１４を備えることで、粘着成分の一部が基材層１２に浸み込み、全体として半透明の貼付材１０をもたらすことができる。そうして、使用者の肌に貼付したときに、肌の色と同化して目立たない貼付材１０をもたらすことができる。そして、人の肌や肌色カラースケールの色パターンに貼付したときの色差ΔＥ及びΔＥ00が上記範囲となる貼付材１０をもたらすことにより、幅広く種々の色の肌を有する使用者に対して、貼付しても目立たちにくい貼付材をもたらすことができる。なお、本実施形態に係る貼付材１０は、極細繊維不織布がもたらす優れた皮膚追従性と粘着成分がもたらす適度な粘着力を兼ね備えているから、関節等の屈曲部位であっても長時間に亘って連続貼付が可能となるとともに、剥離したいときには少しの力で簡単に剥離を行うことができる。さらに、貼付材１０は透湿性に優れているので、蒸れ等の発生を抑えることができるから、長時間に亘っても快適な連続貼付が可能となる。そうして、貼付しても目立ちにくく、耐久性、透湿性に優れた連続貼付可能な貼付材１０をもたらすことができる。
【００５５】
≪貼付材製品≫
本実施形態に係る貼付材１０は、例えば図２に示すように、支持層１６やフィルム層１８を設けて、本実施形態に係る貼付材製品１１とすることができる。具体的には例えば、図２に示すように、基材層１２における粘着層１４が形成されていない面、及び粘着層１４における基材層１２が形成されていない面に、それぞれ支持層１６及びフィルム層１８を設けて、貼付材製品１１とすることができる。
【００５６】
≪支持層≫
支持層１６は、後述する紡糸工程Ｓ２において、電界紡糸によって基材層１２を形成する際の支持体として用いられ、主に極細繊維不織布のシート形状の維持、及び保護を目的とする。また、支持層１６は貼付材１０において、皮膚貼付時のハンドリング性を向上させるためのものであり、皮膚貼付後には容易に基材層１２から離脱するものが好ましい。具体的には例えば、コットン、ポリエステル、レーヨン、ナイロン、ポリオレフィン、ポリエチレン、ビニロン、アセテート、ポリプロピレン、ポリウレタン等の不織布、織布、編布、紙材等が挙げられる。支持層１６の厚さは、例えば１０μｍ以上５００μｍ以下とすることができる。
【００５７】
≪フィルム層≫
フィルム層１８は、粘着層１４を保護するためのものであり、具体的には例えば、ポリエステル、ポリエチレン、ポリプロピレン等のプラスチック系のフィルム、セルロース系のフィルム及びシリコーン系剥離剤を表面にコーティングした上記フィルム、紙シート等が挙げられ、特にポリエステル、ポリエチレン、ポリプロピレン等のプラスチック系のフィルムが好ましい。フィルム層１８の厚さは、例えば５μｍ以上２００μｍ以下とすることができる。
【００５８】
≪貼付材製品における貼付材の皮膚貼付法≫
貼付材製品１１を用いて貼付材１０を肌に貼付する方法としては、例えば、フィルム層１８の一方側１８ａを剥がして粘着層１４の半分を肌に貼付した後、他方側１８ｂを剥がして粘着層１４の全体を肌に貼付する。そして、支持層１６を剥離することにより、貼付材１０を肌に貼付することができる。
【００５９】
なお、図２に示す貼付材製品１１の状態では、粘着層１４の粘着成分等は、基材層１２に浸透し、基材層１２の表面近辺まで、あるいは全体に亘って空隙を埋めたような状態となっている。貼付材１０を肌に貼付すると、貼付直後から所定時間経過後、例えば２〜５分後には、基材層１２の表面近辺に存在する粘着成分等に含まれる水分等の溶媒成分が蒸発して基材層１２の表面が乾燥する。その結果、極細繊維組織中で、粘着成分等が固化して膜が形成され、入射光の乱反射が抑制され、貼付材１０は表面がさらさらした状態で半透明状態を維持して目立ちにくさを維持することができる。
【００６０】
≪貼付材の用途≫
本実施形態に係る貼付材１０は、例えばパップ剤、プラスター剤等で構成される痔疾用薬、虫刺され薬、消炎鎮痛薬、皮膚病薬等の治療用皮膚外用貼付剤、サージカルテープ、ドレッシング剤等の医療用、美白、シミ取り、しわ取り、皮膚機能改善等の化粧用、その他皮膚に貼付する用途の各種貼付材として用いることができる。
【００６１】
≪貼付材及び貼付材製品の製造方法≫
本実施形態に係る貼付材１０及び貼付材製品１１の製造方法は、図５に示すように、基材層を形成する樹脂溶液調製工程Ｓ１（基材層形成工程）及び紡糸工程Ｓ２（基材層形成工程）と、粘着層形成工程Ｓ３と、熟成工程Ｓ４とを備える。
【００６２】
＜樹脂溶液調製工程＞
樹脂溶液調製工程Ｓ１は、原料樹脂と、染料又は顔料と、必要に応じてさらなる添加物を溶媒に溶解させて樹脂溶液５１を調製する工程である。樹脂溶液５１の調製は、例えば、容器に原料樹脂を秤量し、溶媒、添加物を加え、撹拌機等の公知の撹拌手段（図示せず。）により撹拌して、溶媒中に樹脂、添加物を溶解・分散させることにより行う。撹拌に際し、同時に加熱や超音波等を印加してもよい。
【００６３】
溶媒は、上記樹脂を溶解させ、樹脂溶液５１の粘度を調整するとともに、紡糸工程Ｓ２において蒸発し繊維形状の形成を促進させるものである。溶媒としては、具体的には例えば、ジメチルホルムアミド（ＤＭＦ）、ジメチルアセトアミド（ＤＭＡｃ）、トルエン、１０−カンファースルホン酸、イソプロピルアルコール（ＩＰＡ）、ヘキサフルオロイソプロピルアルコール（ＨＦＩＰ）、メチルエチルケトン（ＭＥＫ）、アセトン、テトラヒドロフラン、ジエチルエーテル、ジクロロメタン、クロロホルム、エタノール、ギ酸、塩酸、トリフルオロ酢酸、酢酸エチル等が挙げられる。これらの溶媒は、１種でもよいし、２種以上を用いてもよい。なお、これらの溶媒は上述のごとく紡糸工程Ｓ２において蒸発するため、基材層１２には含有されない。
【００６４】
樹脂溶液に含まれる添加物としては、樹脂の溶解性・分散性の向上、微細な繊維形状の均一形成促進の観点から、例えば塩化ナトリウム、酢酸ナトリウム、塩化リチウム等の塩等が添加され得る。また、上述のごとく、必要に応じて、香料、冷温感材等の添加物を添加することができる。
【００６５】
樹脂溶液５１中における樹脂の濃度は、均一且つ微細な繊維形状の極細繊維不織布を得る観点から、好ましくは５質量％以上５０質量％以下、より好ましくは７質量％以上４０質量％以下、特に好ましくは１０質量％以上３０質量％以下である。樹脂溶液５１中における染料又は顔料の含有量は、使用者の肌に貼付材１０を貼付したときに、効果的に肌の色と同化させる観点から、樹脂溶液５１の溶媒以外の固形成分、すなわち樹脂成分等に対して、好ましくは０．０１質量％以上２．０質量％以下、より好ましくは０．１質量％以上１．０質量％以下である。染料又は顔料の含有量が０．０１質量％未満であると、貼付材１０を人の肌に貼付したときに、入射光の乱反射により極細繊維不織布の色が白くなりすぎて、目立ちにくさを確保することが困難となる虞がある。また、染料又は顔料の含有量が２．０質量％超であると、色が濃くなりすぎて目立ちやすくなる虞があるとともに、染料又は顔料を極細繊維に含有させる場合には、樹脂溶液を紡糸するときに極細繊維を形成することが困難となる虞がある。また、樹脂溶液５１に上記塩を添加する場合には、樹脂溶液５１中における塩の濃度は、均一且つ微細な繊維形状の極細繊維不織布を得る観点から、好ましくは２質量％以下、より好ましくは１質量％以下、特に好ましくは０．５質量％以下である。また、樹脂溶液５１中における染料又は顔料、及び塩以外の添加物の濃度は、添加物の種類にもよるが、目的に応じて、例えば０．５質量％以上３質量％以下とすることができる。
【００６６】
＜紡糸工程Ｓ２＞
紡糸工程Ｓ２は、樹脂溶液５１を、電界紡糸法を用いて紡糸し、基材層１２としての極細繊維不織布を得る工程である。
【００６７】
電界紡糸法による紡糸は、例えば、図６に示すマルチノズル式エレクトロスピニング装置を用いて行うことができる。具体的には例えば、マルチノズル式噴射装置３３等のノズル先端から樹脂溶液５１を噴射させて、例えばコレクタ３５の表面上に一定速度で流れるように配置された支持層１６としての不織布、織布、編布、紙材等の表面に樹脂溶液５１を吹付けることで行われる。これにより、例えば、図２の貼付材製品１１の支持層１６及び基材層１２の部分を製造することができる。なお、電界紡糸法による紡糸の方法は、図６の方法に限定されるものではなく、例えば支持層１６を配置せず、基材層１２だけをコレクタ３５の表面に形成するようにしてもよいし、コレクタ３５は例えば回転式ドラム等であってもよい。
【００６８】
図６において、マルチノズル式噴射装置３３又はコレクタ３５のいずれか一方には、高圧電源装置３４が接続されており、またもう一方にはアースが接続されている。そして、両者間には所定の高電圧が印加される。なお、マルチノズル式噴射装置３３の樹脂溶液５１は、室温程度、例えば１５℃〜３０℃とすることができる。
【００６９】
高圧電源装置３４による印加電圧は、平均繊維径及び空隙最大径を調整する観点から、例えば１０ｋＶ以上５０ｋＶ以下とすることができる。
【００７０】
マルチノズル式噴射装置３３等のノズル先端からコレクタ３５までの距離は、平均繊維径及び空隙最大径を調整しつつ均一な繊維形状の極細繊維不織布を得る観点から、例えば５０ｍｍ以上２００ｍｍ以下とすることができる。
【００７１】
支持層１６の送り速度は、平均繊維径及び空隙最大径を調整しつつ生産速度を高める観点から、例えば０．５ｍｍ／分以上２００ｍｍ／分以下とすることができる。
【００７２】
ノズル先端から樹脂溶液５１を噴射させるときのノズル噴射速度は、平均繊維径及び空隙最大径を調整する観点から、例えば２ｍｇ／秒以上２５ｍｇ／秒以下とすることができる。
【００７３】
こうして得られた極細繊維不織布を、そのまま、又は例えば所望のサイズに裁断、加工等することにより基材層１２とすることができる。
【００７４】
＜粘着層形成工程Ｓ３＞
基材層１２の一面に支持層１６が形成されている場合には、基材層１２の支持層１６が形成されていない面に、粘着層１４を形成するための組成物を配置することにより、粘着層１４が形成された貼付材本体を得ることができる。貼付材本体は、次の熟成工程Ｓ４を経て貼付材１０となる。
【００７５】
組成物は、上述した粘着成分、化粧料成分、薬効成分、添加剤成分等を一般的な方法により混合することで調製することができる。
【００７６】
そして、組成物を、基材層１２の上記面に展延塗布することで粘着層１４を形成することができる。なお、例えば図２の貼付材製品１１を製造する場合は、フィルム層１８の一面に組成物を展延塗布して粘着層１４を形成しておき、基材層１２の支持層１６が形成されていない面と粘着層１４のフィルム層１８が形成されていない面とを貼り合わせることで貼付材本体、延いては貼付材１０を含む貼付材製品１１を形成するようにしてもよい。
【００７７】
展延塗布を行う手段としては、特に限定されるものではないが、例えばフィルムアプリケータ等を用いることができる。フィルムアプリケータを用いた場合、上述の塗膏量(μ
ｍ)、すなわち粘着層の積層方向の厚さは、塗布対象物である基材層１２及び支持層１６
と、フィルムアプリケータとの隙間の大きさとなる。
【００７８】
＜熟成工程＞
粘着層形成工程Ｓ３で得られた貼付材本体を大気中に所定時間、例えば２０分〜１時間保持し、熟成させて貼付材１０を得る。
【００７９】
熟成工程Ｓ４において、粘着層１４に含有される粘着成分等は基材層１２の内部に浸透する。詳細には、基材層１２の一面に粘着層１４を形成したときに、粘着層１４の粘着成分が、基材層の一面側から他面側、すなわち図２の貼付材製品１１では粘着層１４側から支持層１６側に向かって基材層１２の内部に浸透することにより、貼付材１０の基材層１２は、全体として半透明の不織布膜を形成する。そうして、貼付材１０を人の肌に貼付したときに、入射光の乱反射を抑制して目立ちにくい貼付材１０をもたらすことができる。
【実施例】
【００８０】
次に、具体的に実施した実施例について説明する。
【００８１】
≪貼付材製品の作製≫
実施例１〜５の貼付材製品、及び比較例１，２の貼付材製品を準備した。実施例及び比較例の貼付材製品の構成を表１に示す。
【００８２】
【表１】
2020111536.tif 000003
【００８３】
＜実施例１＞
溶媒としてのＤＭＦ中に、酸性染料（ＨＵＮＴＳＭＡＮ社製ＴＥＣＴＩＬＯＮシリーズ、ＲＥＤ２Ｂ  ２００％（Ｒ）、ＹＥＬＬＯＷ  ４Ｒ  ２００％（Ｙ）、ＢＬＵＥ  ４Ｒ−０１  ２００％（Ｂ））を、染料成分比Ｒ：Ｙ：Ｂ＝６０：８５：５で、最終的に得られる樹脂溶液中の溶媒以外の固形分、すなわち樹脂成分に対する染料割合が０．２質量％となるように添加し、撹拌した。この染料含有ＤＭＦ溶液に、ポリフッ化ビニリデン樹脂（東京材料株式会社製ＫＹＮＡＲ（登録商標）２５０１-００）を、添加し、撹拌して溶解させた。その後、さらにＭＥＫ（ＤＭＦ：ＭＥＫ＝３：２）を加えて撹拌し、樹脂溶液を調製した。なお、最終的に得られた樹脂溶液中の樹脂濃度は、１５質量％であった。この樹脂溶液を、マルチノズル式エレクトロスピニング装置（自社製作、図６）を用い、支持層としてのポリプロピレン樹脂製の不織布シート（厚さ約１００μｍ）をコレクタ下部に接触させるように一定速度（３０ｍｍ／分）で流し、これに対し、印加電圧３０ｋＶ、ノズル先端−コレクタ間距離２００ｍｍ、ノズル吐出速度２２ｍｇ／秒の条件で紡糸し、支持層上に厚さ２５μｍ〜３５μｍの極細繊維不織布を得、支持層及び基材層を得た。
【００８４】
粘着層を形成するための組成物として、粘着層の質量に対する含有量がそれぞれ以下の含有量となるように、ポリアクリル酸部分中和物（中和度５０％Ｎａ塩、昭和電工株式会社製）４．２質量％、サリチル酸メチル（安土産業株式会社製）０．５質量％、濃グリセリン（阪本薬品工業株式会社製）２２質量％、ジヒドロキシアルミニウムアミノアセテート（協和化学工業株式会社製）０．３０質量％、乳酸（昭和化学工業株式会社製）１．２５質量％、パルミチン酸デキストリン（日本サーファクタント株式会社製）２質量％及び精製水を撹拌機にて全質均等となるまで撹拌して調製した。調製した組成物を、基材層の支持層が形成されていない面上にフィルムアプリケータ（テスター産業株式会社製ＳＡ−２０４）を用いて展延塗布し塗膏量１００μｍ（単位面積当たりの質量４０ｇ／ｍ２）の粘着層を形成した。粘着層の基材層が配置されていない面に、フィルム層としてのポリエステル製のフィルムを接着させた後、１枚あたり１２ｃｍ×２０ｃｍに裁断して、大気中１時間保持して、貼付材を含む貼付材製品を得た。
【００８５】
＜実施例２＞
粘着層の塗膏量を２００μｍ（単位面積当たりの質量８０ｇ／ｍ２）とした以外は実施例１と同様に貼付材製品を作製した。
【００８６】
＜実施例３＞
染料成分比をＲ：Ｙ：Ｂ＝６５：８０：５、樹脂成分に対する染料割合を０．５質量％とするとともに、粘着層の塗膏量を１２０μｍ（単位面積当たりの質量４８ｇ／ｍ２）とした以外は実施例１と同様に貼付材製品を作製した。
【００８７】
＜実施例４＞
染料成分比をＲ：Ｙ：Ｂ＝４０：５７：３、樹脂成分に対する染料割合を０．５質量％とするとともに、粘着層の塗膏量を１８０μｍ（単位面積当たりの質量７２ｇ／ｍ２）とした以外は実施例１と同様に貼付材製品を作製した。
【００８８】
＜実施例５＞
染料成分比をＲ：Ｙ：Ｂ＝４０：５７：３とするとともに、粘着層の塗膏量を１８０μｍ（単位面積当たりの質量７２ｇ／ｍ２）とした以外は実施例１と同様に貼付材製品を作製した。
【００８９】
＜比較例１＞
貼付材製品として、市販のパップ剤（リフェンダフェルビナク（株式会社タカミツ製））を用いた。
【００９０】
＜比較例２＞
粘着層の塗膏量を４００μｍ（単位面積当たりの質量１６０ｇ／ｍ２）とした以外は実施例１と同様に貼付材製品を作製した。
【００９１】
≪極細繊維不織布のサンプル作製≫
表２に示す製造例１〜４の極細繊維不織布（基材層）を作製した。
【００９２】
【表２】
2020111536.tif 000004
【００９３】
＜製造例１＞
実施例１と同様の手順により、表２で示す割合でポリフッ化ビニリデン樹脂（東京材料株式会社製ＫＹＮＡＲ（登録商標）２５０１-００）を含む樹脂溶液を調整した。この樹脂溶液を、マルチノズル式エレクトロスピニング装置（自社製作、図６）を用い、支持層としてのポリプロピレン樹脂製の不織布シート（厚さ約１００μｍ）をコレクタ下部に接触させるように一定速度３０ｍｍ／分で流し、これに対し、印加電圧３０ｋＶ、ノズル先端−コレクタ間距離２００ｍｍ、ノズル吐出速度２２ｍｇ／秒の条件で紡糸し、支持層上に厚さ２５μｍ〜３５μｍの基材層としての極細繊維不織布を得た。
【００９４】
＜製造例２，３＞
表２に示すように、樹脂及び溶媒の混合割合が異なる以外は、製造例１と同様の手順で極細繊維不織布を得た。
【００９５】
＜製造例４＞
支持層速度を６０ｍｍ／分とした以外は、製造例１と同様の手順で極細繊維不織布を得た。
【００９６】
≪評価試験≫
＜電子顕微鏡観察試験Ｉ＞
製造例１〜４の極細繊維不織布を、支持層としてのポリプロピレン樹脂製の不織布シートを下側にしてサンプルホルダ上に配置し、極細繊維不織布の一部とサンプルホルダとに跨がるようにカーボンテープを貼付し、６０秒間スパッタ処理を行った。そして、走査型電子顕微鏡（ＳＥＭ、日本電子株式会社製ＪＳＭ−６６１０ＬＡ）を用いて、極細繊維不織布表面のＳＥＭ観察を行った。そして、極細繊維不織布の平均繊維径［ｎｍ］と空隙最大径［ｎｍ］を算出した。製造例２の極細繊維不織布のＳＥＭ像を図７Ａ，図７Ｂに示す。図７Ａ，図７Ｂは、真空度１０−３〜１０−４Ｔｏｒｒの高真空状態における５０００倍のＳＥＭ像であり、それぞれ平均繊維径及び空隙最大径の算出方法を示している。
【００９７】
図７Ａ，図７Ｂに示すように、粘着層を有しない極細繊維不織布では、多数の繊維が種々の方向に延びた状態であることが判る。
【００９８】
維径平均は、例えば図７Ａに示すようなＳＥＭ像において、図７Ａ中に例示するように繊維の幅を計５箇所測定し、その平均として得られた値である。また、空隙最大径は、図７Ｂに示すようなＳＥＭ像において、図７Ｂ中に例示するように繊維間の空隙の開口径を測定して得られた最も大きい開口径の値である。
【００９９】
製造例１〜４の極細繊維不織布の平均繊維径及び空隙最大径を表２に示す。製造例１，２の結果に示すように、樹脂成分割合が増加すると、平均繊維径及び空間最大径のいずれもが増加することが判った。また、製造例１，３の結果に示すように、溶媒割合が増加すると、平均繊維径及び空間最大径のいずれもが減少することが判った。さらに、製造例１，４の結果に示すように、支持層の速度が速くなると、平均繊維径はほぼ同程度であるが、空隙最大径が増加することが判った。
【０１００】
＜電子顕微鏡観察試験ＩＩ＞
実施例１の貼付材製品について、ポリエステル製のフィルムを剥がし、粘着層をサンプルホルダ上に貼付し、支持層を剥がした。貼付材の一部とサンプルホルダとに跨がるようにカーボンテープを貼付した。そして、走査型電子顕微鏡（ＳＥＭ、日本電子株式会社製ＪＳＭ−６６１０ＬＡ）を用いて、基材層表面のＳＥＭ観察を行った。図８Ａ，図８Ｂ，図９Ａ，図９Ｂに観察結果のＳＥＭ像を示す。なお、図８Ａ，図８Ｂは、真空度１０−３〜１０−４Ｔｏｒｒの高真空撮影により得られたＳＥＭ像であり、それぞれ２０００倍、５０００倍のＳＥＭ像である。また、図９Ａ，図９Ｂは、真空度０．１〜１．０Ｔｏｒｒの低真空撮影により得られた２０００倍のＳＥＭ像であり、それぞれ観察開始直後のＳＥＭ像、観察開始直後から約３分経過後のＳＥＭ像である。
【０１０１】
まず、極細繊維不織布のＳＥＭ像である図７Ａ，図７Ｂに比べて、図８Ａ，図８Ｂでは、繊維と繊維の交差箇所に水かき状の付着物が存在していることが判る。また、複数の繊維が付着物により凝集して存在している状態であることが判る。この付着物はおそらく粘着層の粘着成分であると考えられる。なお、図７Ａ，図７Ｂにおいて観察された空隙は、図８Ａ，図８Ｂにおいては奥がほとんど埋まった状態に見える。これは、粘着成分等が空隙の奥に溜まっていることが原因の一つと考えられる。
【０１０２】
次に、図９Ａ，図９Ｂは、低真空撮影であり、図９Ａの撮影開始直後は、繊維と繊維との間に水かき状の付着物としての粘着成分が散見される。その３分後には、図９Ｂに示すように、繊維間に丸い穴が大量に発生した。これは、水かき状の粘着成分が電子ビームの熱で溶解したためと考えられる。基材層のＰＶＤＦは、高真空撮影及び低真空撮影のいずれにおいても、電子ビーム程度の熱では溶解することはないため、繊維間に粘着成分が存在することが示唆された。
【０１０３】
＜色差評価試験Ｉ＞
実験例１〜５として、表３に示す被験者の右下腕外側の肌に貼付材を貼り、色差を評価する実験を行った。具体的には、まず、表３に示す被験者の右下腕外側の肌の色について、測色計（ＫＯＮＩＣＡ  ＭＩＮＯＬＴＡ社製ＳＰＥＣＴＲＯ  ＰＨＯＴＯ  ＭＥＴＥＲ  ＣＭ−３６００ｄ）を用いてＬ＊値、ａ＊値、ｂ＊値をＣＩＥ標準光源であるＤ６５光源下で測定した。また、表３に示す被験者の右下腕外側の肌に実施例１〜４及び比較例１，２の貼付材を貼付し、上記測色計を用いてＬ＊値、ａ＊値、ｂ＊値をＤ６５光源下で測定した。得られたＬ＊値、ａ＊値、ｂ＊値から、上述の式（１）を用いて色差ΔＥを算出した。また、ＣＩＥＤＥ２０００色差式で表される色差ΔＥ00を算出した。
【０１０４】
【表３】
2020111536.tif 000005
【０１０５】
［実験例１］
比較例１の貼付材について、貼付材自体（実験例１−１）のＬ＊値、ａ＊値、ｂ＊値、被験者Ａ〜Ｃの肌に貼付したときのＬ＊値、ａ＊値、ｂ＊値、及び色差ΔＥ（実験例１−２〜１−４）、及び被験者Ｄ〜Ｇの肌に貼付したときのＬ＊値、ａ＊値、ｂ＊値、色差ΔＥ及び色差ΔＥ00（実験例１−５〜１−８）を測定及び算出した。結果を表４に示す。
【０１０６】
【表４】
2020111536.tif 000006
【０１０７】
表４の結果から、被験者Ｃ，Ｅ〜Ｇでは、色差の値が１０を超え、貼付材を貼付した状態では、ある程度目立つことが示唆された。
【０１０８】
［実験例２，３］
実施例１，２及び比較例２の貼付材について、被験者Ａ，Ｂの肌に貼付したときの、Ｌ＊値、ａ＊値、ｂ＊値、色差ΔＥ及び色差ΔＥ00（実験例２−１〜２−３及び実験例３−１〜３−３）を測定及び算出した。結果を表５に示す。
【０１０９】
【表５】
2020111536.tif 000007
【０１１０】
塗膏量が４００μｍの比較例２の貼付材では、被験者Ａ，Ｂのいずれにおいても、ΔＥが１０を超えたのに対し、塗膏量が１００μｍ及び２００μｍの実施例１，２の貼付材では、被験者Ａ，Ｂのいずれにおいても、ΔＥが１０以下となった。
【０１１１】
［実験例４，５］
実験例４−１〜４−４として、実施例４の貼付材を被験者Ｄ〜Ｇの肌に貼付したときの、Ｌ＊値、ａ＊値、ｂ＊値、色差ΔＥ及び色差ΔＥ00を測定及び算出した。また、実験例５−１〜５−４として、実施例３の貼付材を被験者Ｈ〜Ｋの肌に貼付したときの、Ｌ＊値、ａ＊値、ｂ＊値、色差ΔＥ及び色差ΔＥ00を測定及び算出した。結果を表６に示す。
【０１１２】
【表６】
2020111536.tif 000008
【０１１３】
実験例４−１〜４−４に示す実施例４の貼付材では、色差ΔＥ及び色差ΔＥ00のいずれも５以下となった。また、実験例５−１〜５−４に示す実施例３の貼付材では、色差ΔＥは１０以下、色差ΔＥ00は５以下となった。
【０１１４】
＜色差評価試験ＩＩ＞
実験例６として、肌色カラースケール  Ｓｋｉｎ  Ｃｏｌｏｒ  ７５（日本色研事業株式会社発行）を用いて貼付材の色差を評価した。具体的には、７５色の色パターンについて、上記測色計を用いてＬ＊値、ａ＊値、ｂ＊値をＤ６５光源下で測定した。また、色パターンに実施例４，５及び比較例１の貼付材を貼付し、上記測色計を用いてＬ＊値、ａ＊値、ｂ＊値をＤ６５光源下で測定した。得られたＬ＊値、ａ＊値、ｂ＊値から、上述の色差式（１）を用いて色差ΔＥを算出した。また、ＣＩＥＤＥ２０００色差式で表される色差ΔＥ00を算出した。結果を表７Ａ〜表７Ｄに示す。また、表７Ａ〜表７Ｄの算出結果から、ΔＥ及び／又はΔＥ00が１０未満、及び５未満になる色パターンの数を数えた結果を表８に示す。
【０１１５】
【表７Ａ】
2020111536.tif 000009
【０１１６】
【表７Ｂ】
2020111536.tif 000010
【０１１７】
【表７Ｃ】
2020111536.tif 000011
【０１１８】
【表７Ｄ】
2020111536.tif 000012
【０１１９】
【表８】
2020111536.tif 000013
【０１２０】
全体の傾向として、ΔＥに比べてΔＥ00の方が小さい値となる傾向がある。表７Ａ〜表８に示すように、比較例１の貼付材では、ΔＥ＜１０且つΔＥ００＜１０となるカラー数は２６であり、ΔＥ＜５且つΔＥ００＜７となる色パターン数は７であったのに対し、実施例４，５の貼付材では、ΔＥ＜１０且つΔＥ００＜１０となる色パターン数はそれぞれ６３及び７２、ΔＥ＜５且つΔＥ００＜７となる色パターン数は２９及び５４であり、色パターン数は大きく増加した。
【符号の説明】
【０１２１】
１０  貼付材
１１  貼付材製品
１２  基材層
１４  粘着層
１６  支持層
１８  フィルム層
３３  マルチノズル式噴射装置
３４  高圧電源装置
３５  コレクタ
５１  樹脂溶液
１０１  極細繊維不織布
１０２  極細繊維
２０１  液状体
３０１  肌
４０１  入射光
Ｓ１  樹脂溶液調製工程
Ｓ２  紡糸工程
Ｓ３  粘着層形成工程
Ｓ４  熟成工程
【図１】
2020111536.tif 000014
【図２】
2020111536.tif 000015
【図３】
2020111536.tif 000016
【図４】
2020111536.tif 000017
【図５】
2020111536.tif 000018
【図６】
2020111536.tif 000019
【図７Ａ】
2020111536.tif 000020
【図７Ｂ】
2020111536.tif 000021
【図８Ａ】
2020111536.tif 000022
【図８Ｂ】
2020111536.tif 000023
【図９Ａ】
2020111536.tif 000024
【図９Ｂ】
2020111536.tif 000025